(57)【特許請求の範囲】
【請求項１】
義歯接着剤組成物であって、
ａ）前記義歯接着剤組成物の２０．０重量％〜７０．０重量％の量の義歯接着剤成分であって、メチルビニルエーテル−マレイン酸共重合体の部分塩とカルボキシメチルセルロースナトリウムとの混合物を含む、義歯接着剤成分と、
ｂ）前記義歯接着剤組成物の０．００１重量％〜１０重量％の量の凝集力向上成分であって、リン酸二ナトリウムである、凝集力向上成分と、
を含む、義歯接着剤組成物。
【請求項２】
前記凝集力向上成分の量が、前記義歯接着剤組成物の０．０１重量％〜１０．０重量％である、請求項１に記載の義歯接着剤組成物。
【請求項３】
前記凝集力向上成分の量が、前記義歯接着剤組成物の０．１重量％〜２．０重量％である、請求項１に記載の義歯接着剤組成物。
【請求項４】
前記義歯接着剤成分が、セルロース、セルロース誘導体、デンプン、デンプン誘導体、単糖類、単糖類誘導体、ポリエチレンオキシド、アルジネート、グアーガム、ゼラチン、アルギン、トラガカント、アクリルアミドポリマー、カルボキシポリメチレン、ポリアミン、ポリ四級化合物、ポリビニルピロリドン、ポリマー酸、ポリマー塩、又はポリヒドロキシ化合物のうちの少なくとも１つを更に含む、請求項１〜３のいずれか一項に記載の義歯接着剤組成物。
【請求項５】
前記義歯接着剤成分が、セルロース、セルロース誘導体、デンプン、デンプン誘導体、単糖類、ポリエチレンオキシド、ポリエチレングリコール、ポリビニルアルコール、カラギーナン、アルジネート、カラヤガム、キサンタンガム、グアーガム、ゼラチン、トラガカント、キトサン、アクリルアミドポリマー、カルボキシポリメチレン、ポリアミン、ポリ四級化合物、ポリビニルピロリドン、ポリマー酸、又はポリマー塩のうちの少なくとも１つを更に含む、請求項１〜３のいずれか一項に記載の義歯接着剤組成物。
【請求項６】
前記義歯接着剤成分が、カルシウム、亜鉛、マグネシウム、ストロンチウム、鉄、カリウム、ジルコニウム、又はナトリウムのうちの少なくとも１つであるカチオン性塩機能性成分を含有するアルキルビニルエーテル−マレイン酸又は無水物の共重合体の部分塩を含む、請求項１〜５のいずれか一項に記載の義歯接着剤組成物。
【請求項７】
前記アルキルビニルエーテル−マレイン酸塩は、ＡＮ１６９の塩又はベンゼンフリーＡＮ１６９［ＢＦ］の塩のうちの少なくとも１つである、請求項６のいずれか一項に記載の義歯接着剤組成物。
【請求項８】
前記義歯接着剤成分が、６０％〜７２％のカルシウムカチオンと、０％〜１０％のナトリウムカチオンと、２０％〜４０％遊離酸成分とを有するカチオン性塩機能性成分を含有するアルキルビニルエーテル−マレイン酸又は無水物の共重合体の部分塩を含む、請求項１に記載の義歯接着剤組成物。
【請求項９】
非水溶性液体又は非水溶性熱可塑性成分の少なくとも１つである非水溶性成分を更に含む、請求項１〜８のいずれか一項に記載の義歯接着剤組成物。
【請求項１０】
前記非水溶性成分は、微結晶性ワックス、鉱油、ペトロラタム、シリコーン、又は炭化水素のうちの少なくとも１つである、請求項１〜８のいずれか一項に記載の義歯接着剤組成物。
【請求項１１】
前記組成物が、前記組成物の０．１重量％未満の亜鉛を含む、請求項１に記載の義歯接着剤組成物。
【請求項１２】
前記組成物が、亜鉛を含有しない、請求項１に記載の義歯接着剤組成物。
【発明の詳細な説明】
【技術分野】
【０００１】
本開示は、義歯接着剤組成物に関する。更に具体的には、本開示は、義歯接着剤成分及び凝集力向上成分を含む組成物に関する。
【背景技術】
【０００２】
一般的な可撤性義歯、義歯床などは、適当なプレート又は土台に歯が取り付けられたものからなる。義歯接着剤を含む義歯安定剤が、義歯と歯肉又は組織との間の隙間を充填するために使用されている。口腔内に義歯を配置するのに先立って、義歯プレート表面に義歯安定剤が適用されるが、義歯がぴったりと嵌まるためには、この表面が歯肉及び粘膜組織と均一に接触しなければならない。義歯安定剤は、その接着特性についてのみでなく、義歯と歯肉又は組織との間にクッション又はガスケットを与えるように配合され、これにより口腔内に義歯をしっかりと位置決めする。
【０００３】
改良された義歯接着剤組成物を開発すべく、長年にわたって多大な努力がなされてきた。特定の問題を解消すべく、合成及び天然ポリマー並びに歯肉いずれもが、単独で、組み合わせで、更に各種の接着剤及び他の材料との組み合わせで使用されてきた。これらの問題点としては、不適切な保持力及び汚さ、並びに口腔及び義歯からの残留接着剤の除去が困難であることがある。更に、義歯と着用者の口腔との間に食べ物が挟まる場合がある。更に、特定の成分が着用者にとって望ましくない味を呈する場合がある。
【発明の概要】
【発明が解決しようとする課題】
【０００４】
上記の技術及び多くの他の技術にもかかわらず、高い保持力を与える義歯安定組成物が依然として求められている。
【課題を解決するための手段】
【０００５】
義歯接着剤組成物が提供され、その義歯接着剤組成物は、義歯接着剤組成物の約２０．０重量％〜約７０．０重量％の量の義歯接着剤成分であって、メチルビニルエーテル−マレイン酸共重合体の部分塩とカルボキシメチルセルロースナトリウムとの混合物を含む、義歯接着剤成分と、義歯接着剤組成物の約０．００１重量％〜約１０重量％の量の凝集力向上成分であって、一リン酸塩、二リン酸塩、又は三リン酸塩のうちの少なくとも１つである、凝集力向上成分と、を含む。
【０００６】
義歯接着剤組成物が提供され、その義歯接着剤組成物は、義歯接着剤組成物の約２０．０重量％〜約７０．０重量％の量の義歯接着剤成分であって、メチルビニルエーテル−マレイン酸共重合体の部分塩とカルボキシメチルセルロースナトリウムとの混合物を含み、メチルビニルエーテル−マレイン酸の共重合体の部分塩が、約６０％〜約７２％のカルシウムカチオンと、約０％〜約１０％のナトリウムカチオンと、約２０％〜約４０％遊離酸成分とを有するカチオン性塩機能性成分を含有する、義歯接着剤成分と、義歯接着剤組成物の約０．１重量％〜２．０重量％の凝集力向上成分であって、リン酸二ナトリウムを含む、凝集力向上成分と、義歯接着剤組成物の約２０重量％〜約７０重量％の非水溶性成分と、を含む。
【図面の簡単な説明】
【０００７】
本明細書は、発明とみなされる主題を特に指摘して明確に請求する特許請求の範囲をもって結論とするが、様々な実施形態が、添付の図面と関連させた以下の説明から更によく理解されると考えられる。
【図１】本開示の実施形態による義歯接着剤組成物の画像である。
【図２】本開示の実施形態による義歯接着剤組成物の画像である。
【発明を実施するための形態】
【０００８】
以下の本文は、本開示の多種多様な実施形態の大まかな説明を示す。この説明は、単に例示的なものとして解釈されるものであり、また、考えられる全ての実施形態を説明することは不可能でないとしても非実用的であるので、考えられる全ての実施形態を説明するものではない。本明細書に記載されるいずれかの機構、特性、構成要素、組成、成分、製品、工程、若しくは方法論は、削除することができ、本明細書に記載される他のいずれかの機構、特性、構成要素、組成、成分、製品、工程、若しくは方法論と組み合わせることができ、又は全体的若しくは部分的に置き換えることができることは理解されるであろう。最新の技術、又は本特許の出願日以降に開発された技術のいずれかを使用して、非常に多くの代替実施形態を実施することができるが、このような実施形態はやはり、本請求項の範囲内に含まれることになる。本明細書において引用する刊行物及び特許は全て、本明細書に援用するものである。
【０００９】
用語の定義
本明細書で使用するとき、「義歯」という用語は、上顎若しくは下顎義歯、部分上顎若しくは下顎義歯、又は部分及び総義歯の組み合わせを指す。
【００１０】
本明細書で使用するとき、「義歯接着物品」及び／又は「物品」という用語は、義歯、及び歯肉又は口蓋など、輪郭面に適合、順応及び接着するために設計された物品を指す。本明細書の物品は、使用前に実質的に固体であり、そして実質的に一体状で、手で持ち上げ、義歯上に置くことができる。また、これらの物品は予備成形される、すなわち、予め成形され、適用できる状態にある。
【００１１】
本明細書で使用するとき、「凝集性」という用語は、物質の流動又は変形に対する内部抵抗を指す。この抵抗は、応力下での材料の流動範囲によって測定できる。一実施形態では、この抵抗は、重力応力下での流動範囲によって測定できる。他の実施形態では、損失弾性係数Ｇ”、貯蔵弾性係数Ｇ’又は流動学的クリープなどの流動学的パラメーターを測定することができる。
【００１２】
本明細書で使用するとき、「凝集力向上成分」という用語は、水和されたとき、義歯接着剤成分の凝集力を増加させる材料を指す。好適には、蒸留水によってこうした水和が行われてもよい。
【００１３】
本明細書で使用するとき、「リン酸塩」という用語は、リン酸の塩又はエステルを指す。本明細書で使用するとき、「一リン酸塩」という用語は、リン原子１個を含むリン酸塩を指す。本明細書で使用するとき、「二リン酸塩」という用語は、リン原子２個を含むリン酸塩を指す。本明細書で使用するとき、「三リン酸塩」という用語は、リン原子３個を含むリン酸塩を指す。
【００１４】
本明細書で使用するとき、「安全かつ有効な量」とは、健全な医学／歯学的判断の範囲内で、治療すべき状態を著しく（よい方向に）改変、又は求められる便益をよい方向に改変するのには十分多いが、重篤な副作用を（妥当な便益／危険比で）回避できるほど少ない、薬剤の量を意味する。薬剤の安全かつ有効な量は、治療される特別な症状、治療される患者の年齢及び身体状態、症状の重さ、治療期間、併用療法の性質、使用する物質の特定の形態、並びに作用剤を適用する特別な溶媒によって変化してもよい。
【００１５】
本明細書で使用するとき、「ＡＶＥ／ＭＡ」という用語は、アルキルビニルエーテル−マレイン酸又は無水物の共重合体のことを指す。本明細書で使用するとき、「混合塩」という用語は、少なくとも２種類の異なるカチオン類が、同一のポリマー上で互いに混合されているか、又はその他の塩と混合されている、ＡＶＥ／ＭＡなどのポリマーの塩を指す。本明細書で使用するとき、「部分塩」という用語は、酸性基の１００％未満が反応している、ＡＶＥ／ＭＡなどのポリマーの塩を指す。本明細書で使用するとき、「遊離酸（ＦＡ）」という用語は、ＡＶＥ／ＭＡなどのポリマーの非反応酸性基を指す。アルキルビニルエーテル−マレイン酸又は無水物の共重合体のカチオン性塩機能性成分について述べるために本明細書において使用される百分率は、ポリマー上で反応した初期カルボキシル基全体の化学量論比（％）として定義される。
【００１６】
本明細書で使用するとき、「非水性」という用語は、組成物に自由水を添加しないが、組成物は、組成物の約５重量％以下の水を含んでもよく、他の組成物の一部として含まれることを意味する。
【００１７】
本明細書で使用するとき、「非水溶性」という用語は、水に晒されると溶解しないが、異なる度合いで分散する可能性のある物質を指す。一般に、水に約１０％未満が溶解する場合、物質は非水溶性である。
【００１８】
本明細書で使用するとき、用語「熱可塑性」は、熱に曝露させたときに溶融する、軟化する、可撓性、押出性、変形性、造形性、成形性、流動性、加工性がより大きくなる、及び／又はレオロジーが変化する物質を指す。一実施形態では、この物質は、一般に、その後冷却されたときに固結し、硬化し、及び／又は実質的に元の状態に戻る。
【００１９】
本明細書で使用するとき、「生体内腐食性」という用語は、組成物が水又は唾液に晒された場合に、物理的作用及び／又は化学的作用によって経時的に腐食することを意味する。この組成物は、完全に又は実質的に腐食してよいが、最終的には組成物はその原形及び／又は完全性を喪失する。例えば、口腔内での少なくとも約２４時間の適用及び使用後には、組成物は義歯又は口腔面からその原形で容易に分離又は剥離するだけの十分な製品の完全性を有さない。
【００２０】
特に記載のない限り、「誘導体」という用語は、本明細書で使用するとき、ポリマー主鎖骨格が不変であるが、側基／鎖及び／又は末端基が変化している場合を指す。
【００２１】
本明細書で使用するとき、「シリコーン」という用語は、ケイ素についた様々な有機基を有する、ケイ素及び酸素原子が交互に存在する構造に基づくシロキサンポリマーを指す。
【００２２】
本明細書で使用するとき、「実質的に含まない」という語句は、特定の実施形態において、組成物の０重量％、又は０．０００１％重量未満、０．００１重量％未満、０．０１重量％未満、又は０．１重量％未満であることを意味する。
【００２３】
本明細書で使用される他の全ての百分率は、他に指示がない限り組成物の重量による。
【００２４】
義歯接着剤組成物及び方法
概して、本開示による義歯接着剤組成物は、義歯接着剤成分と、凝集力向上成分とを含む。
【００２５】
義歯接着剤組成物は、義歯着用時に、より良い適合感及び／又はより安定なものを求める多くの人々が日々使用する製品となってきている。このことにより、消費者の要望は、例えば、長期持続性保持、強力保持、かつ／又は希釈／流出に対する耐性のような、改良された特性を有する製品に向けられた。本義歯接着剤組成物は、このような所望の性質について改良している。
【００２６】
一般に、義歯接着剤組成物は、非水溶性成分（例えば、ペトロラタム及び／又は鉱油）中に分散された義歯接着剤成分（例えば、ＡＶＥ／ＭＡの塩、及び／又はカルボキシメチルセルロースナトリウム）を含む。使用中、唾液中の水分がその非水溶性成分に浸透し、義歯接着剤成分を水和する。このことにより、義歯接着剤成分は粘膜組織及び義歯表面に対して貼着性及び粘着性を帯びる。
【００２７】
米国特許第６，０２５，４１１号に記述されているとおり、「義歯固定剤組成物の所望特性が多数ある。特に所望の１つの特性は、それが唾液と接触した時に高度の粘着性を生じ、そのため義歯を口腔内に置くとすぐにその義歯が固定されることである。また、義歯を適所に効果的にシールするために、粘漿剤を義歯−粘膜界面に塗り広げ、その粘漿剤がシールを破る程の、したがって義歯をずらす程の咀嚼の応力に耐え得る十分な凝集強度を有することも非常に望まれる。また、義歯固定剤は、コーヒー又は他の熱い飲み物を飲むなどの一般的行為中に口腔内で発生する極端な環境変化のもとでも十分な耐変質性を示す必要がある。」別の望ましい特性は、義歯安定剤も、水分又は唾液により水和されたときに、迅速に凝集強度を高める必要があることである。水和塊の凝集力は、義歯の位置を確実に維持し、唾液流出に対する耐性を付与する程十分に大きくなければならない。
【００２８】
長年にわたり、多くのアプローチにより義歯接着剤の凝集力／強度を増加させる試みが行われている。この例としては、米国特許第４，４７０，８１４号に記載されたような架橋ポリアクリル酸、米国特許第４，５２１，５５１号に記載されたような架橋ＡＶＥ／ＭＡ、米国特許第５，５２５，６５２号に記載されたようなＡＶＥ／ＭＡを二価金属と反応させること、並びに、米国特許第５，６５８，５８６号に記載されたような、強度を維持すること並びに水及び／又は唾液の存在下で接着剤組成物に一体性を提供する能力によって特徴付けられる非接着性自己支持層を加えることが挙げられる。また、米国特許第５，７５３，７２３号に記載されたように、凝集強度定数を維持すると共に粘着性を向上させるために、接着促進剤を固定剤組成物に添加してもよい。更に、米国特許第５，８３０，９３３号に記載されているとおり、「更なる接着特性及び凝集特性を付与するためにこれまで用いられてきた１つのアプローチは、共重合体の塩形態を処理することである。例は、国際特許第９２／２２２８０号、同第９２／１０９８８号、同第９２／１０９８７号、並びに米国特許第４，７５８，６３０号及び同第５，０７３，６０４号に見出すことができる。別のアプローチは、製剤中に接着助剤を適用する又は共重合体をターポリマーに変換することであり、これらのアプローチの例は、米国特許第３，７３６，２７４号、同第５，０３７，９２４号及び同第５，０９３，３８７号に見出すことができる。」
【００２９】
技術文献は、幅広い義歯接着材料を開示する。しかし、現在最も利用されている市販の義歯接着剤は、アルキルビニルエーテル／マレイン酸又は無水物の共重合体に基づく。この分類の接着剤は、潜在的な義歯接着剤として、米国特許第３，００３，９８８号（Ｇｅｒｍａｎｎら）に示された。上記米国特許第３，００３，９８８号（Ｇｅｒｍａｎｎら）には、義歯を安定させるための低級アルキルビニルエーテル−無水マレイン酸共重合体の部分混合塩を含む、水感受性だが非水溶性である合成材料について記載されている。上述の塩は、ナトリウム、カリウム及び第四級アンモニウム化合物など、（ａ）カルシウムと（ｂ）アルカリとの混合物である。カルシウム材料及びアルカリ材料を共重合体に添加し、混合塩を形成する。この分類の材料の使用は、様々な他の特許に記載されている。例には、米国特許第４，９８９，３９１号、同第５，０３７，９２４号、同第５，０９３，３８７号、同第４，９８０，３９１号及び同第４，３７３，０３６号、欧州特許出願公開第４０６，６４３号、並びに国際公開第９２／１０９８８号が挙げられる。
【００３０】
義歯接着剤組成物は、液体から固体まで、多様な形態を取ることができる。例えば、組成物は、エマルション、分散、スラリー、ゲル、クリーム、ペースト、ストリップ、ウェーハ、及びこれらの混合物であってよい。一実施形態において、義歯接着剤組成物は、ゲル、クリーム、又はペーストの形態である。別の実施形態において、義歯接着剤組成物は、ライナーの形態である。更なる実施形態において、義歯接着剤組成物は、予備成形物品ではない。別の実施形態において、義歯接着剤組成物は、チューブ、注射器、及び／又はポンプ等の容器のノズルから、例えば義歯表面又は口腔表面へ直接押し出すことができる。更なる実施形態において、容器上でのバレルの断面積のノズルの断面積に対する比は、約５０、３０、２０、１５、１０、８、及び／若しくは５〜約１５、１０、８、５、２及び／若しくは１、並びに／又はこれらの任意の組み合わせである。
【００３１】
一実施形態において、義歯接着剤組成物は、物品の形態である。
【００３２】
予め１回分ずつに分けられて（pre-dosed）すぐ使用できる物品及び／又はチューブなどから分配される物品を含むが、これらに限定されない、物品を分配する形態に関係なく、物品は、使用前には実質的に固体であり、手で持ち上げることができる。チューブから分配可能な義歯接着剤物品は、以下の方法により物品として特定できる。
１．製品を直径０．４０ｃｍ（０．１６インチ）のノズルの付いたチューブに充填する。
２．長さ２．５４ｃｍ（１インチ）の製品のストリップを義歯床用タイル（義歯用プラスチック製の３．８１ｃｍ×３．８１ｃｍ（１．５インチ×１．５インチ）平方のタイル）上に、ノズルを義歯床用タイルの上方約０．３２ｃｍ（１／８インチ）に保持するように注意しながら、押し出す。製品を押し出す間、ノズルが義歯床用タイルに接触しないようにすること。
３．製品を約２．５４ｃｍ（１インチ）押し出した後、ノズルを義歯床用タイルの上方約０．３２ｃｍ（１／８インチ）に保持し、ヘラを使用してノズルからストリップを切断する。ストリップを切断する間、義歯床用タイルに対して、ノズルを接触させたり、なすりつけたりしないこと。
４．親指と人差し指とを使用して、ストリップの中間点を保持し、義歯床用タイルから、垂直方向にストリップを持ち上げる。義歯床用タイルに対して指でぬぐう動作を適用しないこと。
５．組成物は、それを実質的に１個体として持ち上げることができれば、物品である。
【００３３】
本明細書で使用するとき、実質的に１個体であるとは、口腔面から手で持ち上げたとき、義歯接着剤組成物の約７５％、８０％、８５％、９０％〜約１００％、９０％、８５％、８０％、７５％、７０％及び／又はこれらの任意の組み合わせが依然として１個体であることを意味する。
【００３４】
いくつかの義歯接着剤物品は、予め１回分ずつに分けられるか、及び／又はすぐ使用できるものである。こうした品目は、包装容器内に含まれるストリップの形態であることが多いため、使用者は、これらを義歯接着剤物品として視覚的に識別することができる。しかし、これらの義歯接着剤製品が物品であることが明白でない場合、これらの義歯接着剤物品は、以下の方法で物品として識別できる。
１．組成物を厚さ約０．６７ｍｍ×幅約８ｍｍ×長さ約４４ｍｍのシートに成形する。
２．シートを義歯床用タイルに配置する。
３．指を使ってシートを持ち上げる。
４．組成物は、それを実質的に１個体で持ち上げることができれば、物品である。
【００３５】
義歯接着剤組成物は、多くの形態を取ることに加え、多くの形状も取ることができる。これらの形状には、例えば、対称及び非対称の凹面形状、線、ドット、ダッシュ、平面、球状などが挙げられる。
【００３６】
義歯接着剤組成物はまた、多くの特性も有する。一実施形態において、本組成物は、生体内分解性、非水性及びこれらの混合物からなる群から選択される特性を有する。
【００３７】
特定の実施形態において、本義歯接着剤組成物は、組成物の０重量％、又は０．０００１重量％未満、０．００１重量％未満、０．０１重量％未満、又は０．１重量％未満の水、ポリエチレンオキシド、オイドラギット、セルロース、アクリル、ポリジメチルシロキセン、室温加硫組成物、二液性組成物、エポキシ、水溶性熱可塑性成分、非結晶性熱可塑性成分、亜鉛、疎水性アセテート、アクリル酸エステル、ポリビニルアルコール、ポリリン酸、ポリエチルメチルアクリレート（ＰＥＭＡ）、ポリメチルメチルアクリレート（ＰＭＭＡ）、ポリブチルメチルアクリレート（ＰＢＭＡ）及び／又はこれらの組み合わせを含む。
【００３８】
特定の実施形態において、本開示の組成物は、使用後、義歯から落とす必要があり、一度適用した後、容易には義歯から取り除かれず、かつ／又は口内で使用した後、容易には義歯から分離することができない。特定の実施形態において、本開示の組成物が３日以内に腐食し、例えば１週間〜数週間の期間、使用できなくなる。特定の実施形態では、本開示の組成物は、１日〜３日間使用できるシート及び／又はライナーの形態の自己支持層並びに形状保持層ではない。特定の実施形態において、本開示の組成物は、硬化及び固定せず、自己支持層ではなく、その形状を保持するものではなく、シートの形態ではなく、ゴム類ではなく、軟質でなく、かつ／又はライナーではない。
【００３９】
義歯接着剤成分
一実施形態において、義歯接着剤組成物は、安全かつ有効な量の義歯接着剤成分、一般に、義歯接着剤組成物の約５重量％〜約９０重量％の量で義歯接着剤成分を含む。他の実施形態において、義歯接着剤成分は、約５％、１０％、１５％、２０％、２５％、３０％、３５％、４０％、４５％、５０％〜約２０％、３０％、４０％、５０％、５５％、６０％、７０％、８０％、９０％又はこれらの任意の組み合わせの範囲である。他の実施形態では、組成物は、組成物の少なくとも約２０重量％又は少なくとも約３０重量％の義歯接着剤成分を含む。
【００４０】
一般に、義歯接着剤成分は、水分によって活性化されたときに、粘着性になる親水性粒子である。水分で活性化するものについては、水分は、例えば、使用者の口腔内はもちろん、義歯接着剤組成物自身に存在していてもよい。様々な実施形態において、本明細書の義歯接着剤成分は、粘膜付着性、親水性、水溶性であり、水分に暴露した時に膨潤する特性を持ち、水分と組み合わせた場合に、粘液性物体又はそれらの各種配合物を形成する。更なる実施形態において、義歯接着剤成分は、ポロキサマー、ソルビトール、ポリオックス、カルボマー、ポリアクリルアミド、ポリペプチド、天然ガム、合成高分子ガム、ＡＶＥ／ＭＡ、ＡＶＥ／ＭＡ／ＩＢ、マレイン酸又は無水物とエチレン、スチレン、及び／又はイソブチレン、ポリアクリル酸、及び／又はこれらのポリアクリレートとの共重合体、ポリイタコン酸、粘膜付着性ポリマー、水溶性親水性コロイド、単糖類、セルロース、これらの誘導体、及びこれらの組み合わせからなる群から選択することができる。このような物質の例として、カラヤガム、グアーガム、ゼラチン、アルギン、アルギン酸ナトリウム、トラガント、キトサン、アクリルアミドポリマー、カルボキシポリメチレン、ポリビニルアルコール、ポリアミン、ポリ四級化合物、ポリビニルピロリドン、ポリビニルピロリドン共重合体、カチオン性ポリアクリルアミドポリマー、ＡＶＥ／ＭＡの塩及び混合塩、ＡＶＥ／ＭＡ／ＩＢの塩及び混合塩、ＡＶＥ／ＭＡ／スチレンの塩及び混合塩、ＡＶＥ／ＭＡ／エチレンの塩及び混合塩、高分子酸、高分子塩、及びこれらの共重合体、ポリイタコン酸塩、ポリヒドロキシ化合物、これらの誘導体、及びこれらの組み合わせが挙げられる。
【００４１】
一実施形態において、義歯接着剤成分は、ＡＶＥ／ＭＡの塩、ＡＶＥ／ＭＡの混合塩、セルロース誘導体（メチルセルロース、カルボキシメチルセルロース、ヒドロキシエチルセルロース、ヒドロキシプロピルセルロース、ヒドロキシ−プロピルメチルセルロース、コーンスターチ、及びこれらの組み合わせなど）、ポリエチレングリコール、カラヤゴム、アルギン酸ナトリウム、キトサン、及びこれらの組み合わせからなる群から選択することができる。更に別の実施形態において、接着剤成分は、ＡＶＥ／ＭＡの混合塩、セルロース誘導体、及びこれらの組み合わせからなる群から選択することができる。
【００４２】
別の実施形態において、義歯接着剤成分は、セルロース、セルロース誘導体、デンプン、デンプン誘導体、単糖類、単糖類誘導体、ポリエチレンオキシド、ポリエチレングリコール、ポリビニルアルコール、カラギーナン、アルジネート、カラヤガム、キサンタンガム、グアーガム、ゼラチン、アルギン、トラガカント、キトサン、アクリルアミドポリマー、カルボキシポリメチレン、ポリアミン、ポリ四級化合物、ポリビニルピロリドン、ＡＶＥ／ＭＡ、ＡＶＥ／ＭＡの塩、ＡＶＥ／ＭＡの部分塩、ＡＶＥ／ＭＡの混合塩、ポリマー酸、ポリマー塩、ポリヒドロキシ化合物、及びこれらの組み合わせからなる群から選択することができる。
【００４３】
一実施形態において、接着剤成分は、ＡＶＥ／ＭＡのポリマーの塩であってよい。別の実施形態において、接着剤成分は、ＡＶＥ／ＭＡのポリマーの部分塩であってよい。別の実施形態において、接着剤成分は、ＡＶＥ／ＭＡのポリマーの混合部分塩であってよい。更なる実施形態において、ＡＶＥ／ＭＡ共重合体は、周期表のＩＡ族及びＩＩＡ族のカチオン類、イットリウム、チタン、ジルコニウム、バナジウム、クロム、マンガン、鉄、ニッケル、銅、亜鉛、ホウ素、アルミニウム、及びこれらの組み合わせからなる群から選択されるカチオンを含むカチオン性塩機能性成分を含有する。別の実施形態において、接着剤成分は、ストロンチウム、亜鉛、鉄、ホウ素、アルミニウム、バナジウム、クロム、マンガン、ニッケル、銅、イットリウム、チタニウム、マグネシウム、カルシウム、ナトリウム、及びこれらの組み合わせからなる群から選択されるカチオンを含むカチオン性塩機能性成分を含有するＡＶＥ／ＭＡ共重合体の部分塩であってもよい。更に別の実施形態において、カチオンは、ストロンチウム、亜鉛、鉄、マグネシウム、カルシウム、ナトリウム、及びこれらの組み合わせからなる群から選択することができる。更に別の実施形態において、カチオンは、ストロンチウム、鉄、マグネシウム、カルシウム、ナトリウム、及びこれらの組み合わせからなる群から選択することができる。一実施形態において、接着剤成分は、ＡＶＥ／ＭＡ共重合体の、カルシウム及びナトリウム混合部分塩を含む。別の実施形態において、義歯接着剤成分は、ＡＶＥ／ＭＡ、ＡＶＥ／ＭＡの塩、ＡＶＥ／ＭＡの部分塩、ＡＶＥ／ＭＡの混合塩、カルボキシメチルセルロースナトリウム、又はこれらの組み合わせを含む。別の実施形態において、義歯接着剤成分は、ＡＶＥ／ＭＡの部分塩とカルボキシメチルセルロースとの組み合わせであってもよい。別の実施形態において、義歯接着剤成分は、ＡＶＥ／ＭＡの混合部分塩とカルボキシメチルセルロースとの組み合わせであってもよい。
【００４４】
ＡＶＥ／ＭＡ共重合体は、特定の範囲の比粘度を有してもよい。例えば、比粘度は、出発物質である無水物又は酸の共重合体の１重量体積％溶液として測定した場合に、２５℃でメチルエチルケトン中において少なくとも２．０、又は２．５以上、又は約２．５〜約５であってよい。一実施形態において、アルキルビニルエーテル−マレイン酸又は無水物の共重合体の塩は、２５℃でメチルエチルケトン溶液中において１重量体積％として測定した場合に、約２．５〜約３．８の比粘度を有する。
【００４５】
ＡＶＥ／ＭＡ共重合体は、少なくとも約１，２５０，０００ダルトンの分子量を有してよい。特定の実施形態では、分子量は、約１，５００，０００〜約３，０００，０００ダルトン、あるいは約１，７００，０００〜約２，１００．０００ダルトン、又は約１，８００，０００〜約２，０００，０００ダルトンである。
【００４６】
市販の本明細書において有用なＡＶＥ／ＭＡ共重合体としては、それらのカタログ記載の材料について、それぞれ約１，９８０，０００及び２，４００，０００の典型的な分子量を有する、インターナショナル・スペシャルティー・プロダクツ社（International Specialty Products）より販売されるＧＡＮＴＲＥＺ  ＡＮ１６９又はＧＡＮＴＲＥＺ  １７９が挙げられる。市販の別の好適なポリマーとしては、やはり、インターナショナル・スペシャルティー・プロダクツ社より販売されるＡＮ１６９  ＢＦがある。
【００４７】
特定の実施形態では、ＡＶＥ／ＭＡ共重合体を反応させて、カチオン性塩機能性成分を含む塩を形成してよい。特定の実施形態では、ＡＶＥ／ＭＡ共重合体を反応させて、カチオン性塩機能性成分を含む部分塩を形成してよい。特定の実施形態において、カチオン性塩機能性成分は、約６０％〜約７２％の、カルシウム、ストロンチウム、マグネシウム、及びこれらの組み合わせから選択されるカチオンを含んでもよい。特定の実施形態において、カチオン性塩機能性成分は、約６０％〜約７０％、あるいは約６１％〜約６９％、あるいは約６２％〜約６８％、あるいは約６３％〜約６７％の、カルシウム、ストロンチウム、マグネシウム、及びこれらの組み合わせから選択されるカチオンを含む。特定の実施形態において、カチオン性塩機能性成分中のマグネシウムカチオンの濃度は、反応させられる初期カルボキシル基の約１％、５％、１０％、１５％、２０％、２５％、３０％、３５％、又は４０％〜約２０％、２５％、３０％、３５％、４０％、４５％、５０％、５５％、６０％、６１％、６２％、６３％、６４％、６５％、６６％、６７％、６８％、６９％又は７０％の任意の範囲の組み合わせであってよい。特定の実施形態において、カチオン性塩機能性成分中のストロンチウムカチオンの濃度は、反応させられる初期カルボキシル基の約１％、５％、１０％、１５％、２０％、２５％、３０％、３５％、又は４０％〜約２０％、２５％、３０％、３５％、４０％、４５％、５０％、５５％、６０％、６１％、６２％、６３％、６４％、６５％、６６％、６７％、６８％、６９％又は７０％の任意の範囲の組み合わせであってよい。特定の実施形態において、カチオン性塩機能性成分中のカルシウムカチオンの濃度は、反応させられる初期カルボキシル基の約１％、５％、１０％、１５％、２０％、２５％、３０％、３５％、又は４０％〜約２０％、２５％、３０％、３５％、４０％、４５％、５０％、５５％、６０％、６１％、６２％、６３％、６４％、６５％、６６％、６７％、６８％、６９％又は７０％の任意の範囲の組み合わせであってよい。
【００４８】
特定の実施形態において、カチオン性塩機能性成分は、０％〜約１０％、あるいは０％〜約５％、あるいは約１％〜約４％、約１％〜約３％、又は約０．５％〜約２％のナトリウムカチオンを含んでもよい。
【００４９】
特定の実施形態において、カチオン性塩機能性成分は、約２５％〜約４０％の遊離酸成分を含有する。他の実施形態において、遊離酸成分は、約２５％、３０％、３１％、３２％、３３％、３４％、３５％、３６％、３７％、３８％、又は３９％〜約３０％、３１％、３２％、３３％、３４％、３５％、３６％、３７％、３８％、３９％、又は４０％の任意の範囲の組み合わせでよい。
【００５０】
こうしたＡＶＥ／ＭＡ塩及びその形成方法は、例えば、米国特許出願第１２／９３９，３９９号及び同第１３／０４３，６４９号、並びに米国特許第３，００３，９８８号、同第４，５６９，９５５号、同第５，０７３，６０４号、同第５，８７２，１６１号、同第５，８３０，９３３号、同第６，０２５，４１１号、同第６，１１０，９８９号、同第６，２３９，１９１号、同第５，５２５，６５２号、同第５，７５３，７２３号、及び／又は同第５，３０４，６１６号において熟考され、記述されている。
【００５１】
ＡＶＥ／ＭＡ塩の製造に使用される好適なポリマーには、ＩＳＰ社のグレードＡＮ１６９、ＡＮ１７９、及び／又はＡＮ１６９ＢＦが挙げられる。好適なＡＶＥ／ＭＡ塩は、Ｃａ（７０）／Ｎａ（１０）ＭＶＥ／ＭＡ、Ｃａ（７０）／Ｎａ（５）ＭＶＥ／ＭＡ、Ｃａ（６８）ＭＶＥ／ＭＡ、Ｃａ（６５）ＭＶＥ／ＭＡ、Ｃａ（６３）ＭＶＥ／ＭＡ、Ｃａ（６３）／Ｎａ（５）ＭＶＥ／ＭＡ、Ｃａ（６０）／Ｎａ（１０）ＭＶＥ／ＭＡ、Ｃａ（４７．５）／Ｚｎ（１７．５）ＭＶＥ／ＭＡ、及びＣａ（４０）／Ｚｎ（２０）ＭＶＥ／ＭＡが挙げられ、すべてＡＮ１６９及び／又はＡＮ１６９  ＢＦから製造されている。
【００５２】
アルキルビニルエーテル無水マレイン酸共重合体は、メチルビニルエーテル、エチルビニルエーテル、ジビニルエーテル、プロピルビニルエーテル及びイソブチルビニルエーテルなどのアルキルビニルエーテルモノマーを無水マレイン酸と共重合させることによって、酸共重合体に容易に加水分解可能な対応するアルキルビニルエーテル−無水マレイン酸共重合体を生成することによって得られる。適当な共重合体は、例えば米国特許第２，７８２，１８２号及び同第２，０４７，３９８号などの先行技術の周知の方法によって調製することができる。無水物型及び酸型はいずれも商業的供給元から販売もされている。例えば、アイ・エスー・ピー社（ISP Corporation）（ニュージャージー州ウェイン）は、ポリマー遊離酸型及び対応する無水物型の両方を、「ＧＡＮＴＲＥＺ」の商標でそれぞれ「ＧＡＮＴＲＥＺ  Ｓシリーズ」及び「ＧＡＮＴＲＥＺ  ＡＮシリーズ」として提供している。無水物共重合体は水に溶解すると、無水物結合が切断されて極性の高いポリマー遊離酸を生成する。したがって、酸型と比較して比較的安価である無水物型を、便宜のよいより安価な酸の前駆物質として使用することができる。無水物から酸への加水分解の速度を高めるために高温を有利に用いることができる。
【００５３】
本発明のＡＶＥ／ＭＡ塩の形態は、水性媒体中での、ＡＶＥ／Ｍ無水物又は酸共重合体と、マグネシウム、ストロンチウム、又はカルシウム、及び場合によりナトリウム、例えば、水酸化物、酸化物、アセテート、ハロゲン化物、ラクテートなど、カルボン酸の反応物質に一般的に見られる官能基を有する化合物などの少なくとも１つのカチオン性塩機能性成分との相互作用によって調製することができる。一実施形態では、酸化マグネシウム、水酸化ストロンチウム、炭酸ストロンチウム、及び／又は水酸化カルシウムが用いられる。
【００５４】
更なる実施形態において、義歯接着剤組成物は、追加の接着剤成分を含む。一実施形態において、この追加の接着剤成分は、同濃度で存在し、接着剤成分として列挙されたものから選択される。一実施形態において、この追加の接着剤成分は、セルロース誘導体を含む。更なる実施形態において、このセルロース誘導体は、カルボキシメチルセルロースナトリウムを含む。複数の実施形態において、この追加の接着剤成分は、約５、１０、１５、２０％〜約３０、３５、４０、４５、５０、６０％、又はこれらの任意の組み合わせで存在する。
【００５５】
凝集力向上成分
概して、本開示の義歯接着剤組成物は、義歯接着剤成分及び凝集力向上成分を含む。凝集力向上成分により、水和されたときに、義歯接着剤成分の凝集力が増加する。
【００５６】
驚くべきことに、リン酸二ナトリウム［ＤＳＰ］、ピロリン酸四ナトリム［ＴＳＰＰ］、及び／又はトリポリリン酸ナトリウム［ＳＴＰＰ］を含む特定の凝集力向上成分は、水和され、凝集力向上成分として機能すると、義歯接着剤成分の凝集力が増加することが見出された。ＤＳＰは、リン酸二ナトリウム、リン酸水素二ナトリウム、オルトリン酸二ナトリウム、リン酸水素ナトリウム、リン酸一水素二ナトリウム、リン酸二ナトリウム塩、リン酸一水素ナトリウム、リン酸二ナトリウム、オルトリン酸水素二ナトリウム、リン酸二ナトリウム、酸性リン酸ナトリウム、リン酸ソーダリン酸二ナトリウム、二塩基性モノリン酸ナトリウム又は一リン酸二ナトリウムと呼ばれることもある。
【００５７】
これらの３つの成分の構造式を以下に示す。
【００５８】
【化１】
0005864765.tif 000002
【００５９】
特定の実施形態において、凝集力向上成分は、リン酸二ナトリウム、ピロリン酸四ナトリウム、及びトリポリリン酸ナトリウム、並びにこれらの混合物からなる群から選択される。
【００６０】
特定の実施形態において、凝集力向上成分は、リン酸二カリウム、ピロリン酸四カリウム、及びトリポリリン酸カリウム、並びにこれらの混合物からなる群から選択される。
【００６１】
特定の実施形態において、凝集力向上成分は、リン酸、ピロリン酸、トリポリリン酸、及びこれらの混合物からなる群から選択される。
【００６２】
特定の実施形態において、凝集力向上成分は、リン酸二ナトリウムｘ−水和物、ピロリン酸四ナトリウムｘ−水和物、及びトリポリリン酸ナトリウムｘ−水和物、並びにこれらの混合物からなる群から選択され、ｘは０〜２０で変動してもよい。
【００６３】
特定の実施形態において、凝集力向上成分は、一リン酸塩、二リン酸塩、三リン酸塩、及びこれらの混合物からなる群から選択される。
【００６４】
特定の実施形態において、凝集力向上成分は、一リン酸ナトリウム塩、二リン酸ナトリウム塩、三リン酸ナトリウム塩、及びこれらの混合物からなる群から選択される。
【００６５】
特定の実施形態において、凝集力向上成分は、一リン酸カリウム塩、二リン酸カリウム塩、三リン酸カリウム塩、及びこれらの混合物からなる群から選択される。
【００６６】
特定の実施形態において、凝集力向上成分は、一リン酸塩である。
【００６７】
特定の実施形態において、凝集力向上成分は、ナトリウム塩、カリウム塩、及びこれらの混合物からなる群から選択される一リン酸塩である。
【００６８】
特定の実施形態において、凝集力向上成分は、一リン酸二ナトリウム、一リン酸二カリウム、及びこれらの混合物からなる群から選択される一リン酸塩である。
【００６９】
特定の実施形態において、凝集力向上成分は、リン酸二ナトリウムである。
【００７０】
特定の実施形態において、凝集力向上成分は、一リン酸ｘ−水和物塩、二リン酸ｘ−水和物塩、三リン酸ｘ−水和物塩、及びこれらの混合物からなる群から選択され、ｘは０〜２０で変動してもよい。
【００７１】
特定の実施形態において、凝集力向上成分は、リン酸がリン原子１個、２個、３個、４個、５個、６個、７個、８個、９個、１０個、１５個、２０個、２５個、３０個、３５個、又は４０個からなる群から選択されるリン酸ナトリウム塩及び／又はリン酸カリウム塩、並びにこれらの混合物である。
【００７２】
特定の実施形態において、凝集力向上成分は、リン酸がリン原子１個、２個、３個、４個、又は５個からなる群から選択されるリン酸ナトリウム塩及び／又はリン酸カリウム塩、並びにこれらの混合物である。
【００７３】
特定の実施形態において、凝集力向上成分は、リン酸がリン原子１個、２個、３個、又は４個からなる群から選択されるリン酸ナトリウム塩及び／又はリン酸カリウム塩、並びにこれらの混合物である。
【００７４】
特定の実施形態において、凝集力向上成分は、リン酸がリン原子１個、２個、又は３個であってよいリン酸ナトリウム塩及び／又はリン酸カリウム塩、並びにこれらの混合物である。
【００７５】
いくつかの実施形態において、凝集力向上成分は、リン酸がリン原子１個又は２個からなる群から選択されるリン酸ナトリウム塩及び／又はリン酸カリウム塩、並びにこれらの混合物である。
【００７６】
いくつかの実施形態において、凝集力向上成分は、リン酸がリン原子１個を有するリン酸ナトリウム塩及び／又はリン酸カリウム塩、並びにこれらの混合物である。
【００７７】
特定の実施形態において、凝集力向上成分は、約０．０１％〜約１０．０％、約０．０５％〜約８．０％、約０．１０％〜約５．０％、約０．２５％〜約２．０％、約０．５０％〜約１．５％、又は０．７５％〜約１．２５％の量で使用される。特定の実施形態において、凝集力向上成分は、約０．０１％、０．０５％、０．１０％、０．２５％、０．５０％、０．７５％〜約１．０％、１．２５％、１．５％、２．０％又は５．０％、８．０％、１０％又はこれらの任意の組み合わせで存在する。
【００７８】
特定の実施形態において、凝集力向上成分は、物理的に義歯接着剤成分と混和される。
【００７９】
特定の実施形態において、凝集力向上成分は、化学的に義歯接着剤成分に結合される。特定の実施形態において、凝集力向上成分（例えばリン酸二ナトリウム）は、化学的に義歯接着剤成分（例えばＡＶＥ／ＭＡ塩）と反応する。
【００８０】
非水溶性成分
一般には、鉱油とペトロラタムとの非水溶性ブレンドを用いて本組成物を懸濁液とする。液体／ゲル賦形剤／担体中の固体粒子のこのような懸濁液は、義歯接着剤クリーム又はペーストとも呼ばれる。特定の実施形態において、本発明の組成物は、安全かつ有効な量の非水溶性成分（ｗｉｃ）を含む。一実施形態において、この成分は、組成物の約２、５、１０、２０、２５、３０、３５重量％〜約４５、５０、６０、７０、９０重量％、又はこれらの任意の組み合わせの量で存在する。更なる実施形態において、この非水溶性成分は、組成物の約２０重量％〜約７０重量％、約２５重量％〜約６０重量％、又は約３５重量％〜約６０重量％の量で存在する。更に別の実施形態において、非水溶性成分は、実質的には、水中で膨潤しない。特定の実施形態において、非膨潤性非水溶性成分の水中での膨潤率は、約１０％、５％、２％、又は１％未満である。
【００８１】
一実施形態において、非水溶性成分は、液体、ゲル、又はこれらの混合物を含む。一実施形態において、非水溶性成分は、天然ワックス、合成ワックス、ペトロラタム、ポリ酢酸ビニル、天然油、合成油、脂肪、シリコーン、シリコーン誘導体、ジメチコン、シリコーン樹脂、炭化水素、炭化水素誘導体、精油、カプリル酸／カプリン酸トリグリセリド、ポリブテン、オレイン酸、ステアリン酸、及びこれらの組み合わせからなる群から選択される。更なる実施形態において、この非水溶性成分は、ペトロラタム、ポリ酢酸ビニル、天然油、合成油、脂肪、シリコーン、シリコーン誘導体、ジメチコン、シリコーン樹脂、炭化水素、炭化水素誘導体、ポリブテン、オレイン酸、ステアリン酸、精油、カプリル酸／カプリン酸トリグリセリド、又はこれらの組み合わせを含む。
【００８２】
天然油の例としては、これらに限定されるものではないが、植物油（例えば、コーンオイル）、大豆油、綿実油、パーム油、ヤシ油、鉱油、動物油（例えば、魚油）などが挙げられる。合成油の例としては、これらに限定されるものではないが、シリコーンオイルなどが挙げられる。一実施形態において、非水溶性成分は天然油を含む。更なる実施形態では、非水溶性成分は、組成物の０重量％、又は０．０００１重量％未満、０．００１重量％未満、０．０１重量％未満、又は０．１重量％未満のペトロラタムを含む。別の実施形態において、非水溶性成分はペトロラタムを更に含む。他の実施形態において、非水溶性成分は、例えばカルメット・スペシャルティー・プロダクツ社（Calumet Specialty Products）より販売される鉱物ゼリー番号４、５、１０、１５、又は２０などの鉱物ゼリーを含んでもよい。
【００８３】
更なる実施形態において、天然油は鉱油を含む。一実施形態において、鉱油は約２０％〜約５０％の量で組成物中に存在し、別の実施形態では約２５％〜約４５％の量で存在する。特定の実施形態において、鉱油は、白色鉱油、軽油、又は工業グレードの鉱油であってよい。軽油は、例えばＤｒａｋｅｏｌ  ５、１０、１３、又は１５であってよい。白色鉱油は、例えばＤｒａｋｅｏｌ  １９、２１、３４、３５、又は６００であってよい。
【００８４】
特定の実施形態において、非水溶性成分はワックスである。ワックスは一般的に、炭化水素（直鎖又は分枝アルカン及びアルケン）、ケトン、ジケトン、一級及び二級アルコール、アルデヒド、ステロールエステル、アルカン酸、テルペン（スクアレン）及びモノエステル（ワックスエステル）などの様々な物質で構成される。異なる種類のワックスとしては、動物及び昆虫ロウ（蜜ロウ、いぼたロウ、シェラックロウ、鯨ロウ、ラノリン）、植物ロウ（ヤマモモロウ、キャンデリラロウ、カルナウバロウ、カスターロウ、エスパルトロウ、ジャパンロウ、ホホバオイル、オーリキュリーロウ、米ぬかロウ）、鉱ロウ（セレシンロウ、モンタンロウ、オゾケライト、泥炭ロウ）、石油ワックス（パラフィンワックス又は微結晶性ワックス）、及び合成ワックス（ポリエチレンワックス、フィッシャートロプシュワックス、化学変性ワックス、置換アミドワックス、重合α−オレフィン）が挙げられる。
【００８５】
一実施形態では、非水溶性成分は天然又は合成ワックスである。更なる実施形態において、天然ワックスは、動物ロウ、植物ロウ、鉱ロウ、及びこれらの組み合わせからなる群から選択される。別の実施形態において、動物ロウとしては、蜜ロウ、ラノリン、シェラックロウ、いぼたロウ、及びこれらの組み合わせが挙げられる。別の実施形態において、植物ロウとしては、カルナウバ、キャンデリラ、ヤマモモ、サトウキビ、及びこれらの組み合わせが挙げられ、鉱ロウとしては、化石又は地ロウ（オゾケライト、セレシン、モンタン）、並びにパラフィン及び微結晶性ワックスなどの石油ワックス、並びにこれらの組み合わせが挙げられる。一実施形態において、本明細書のワックスは、蜜ロウ、キャンデリラ、カンデラ、カルナウバ、パラフィン、及びこれらの組み合わせからなる群から選択される天然ワックスである。異なる実施形態において、ワックスは、約１、２、５、８％〜約１０、２０、３０、４０％、又はこれらの任意の組み合わせの量で存在してよい。
【００８６】
別の実施形態において、天然ワックスはパラフィンワックスを含む。本明細書において有用なパラフィンワックスは一般的に、約６５℃〜約８０℃、別の実施形態では、約７０℃〜約７５℃の範囲の融点を有しうる。別の実施形態では、本明細書において有用な微結晶性ワックスは、約６５℃〜約９０℃、別の実施形態では約８０℃〜約９０℃の融点を有しうる。一実施形態では、本明細書において有用な蜜ロウは、約６２℃〜約６５℃の融点及び２４２℃の引火点を有しうる。別の実施形態では、本明細書において有用なキャンデリラロウは、約６８℃〜約７２℃の融点を有しうる。更なる実施形態では、本明細書において有用なカルナウバロウは、約８３℃〜約８６℃の融点を有しうる。一実施形態では、本明細書において有用なフィッシャートロプシュワックスは、約９５℃〜約１２０℃の融点を有しうる。天然グレードに類似した性質を有する合成グレードの蜜ロウ、キャンデリラ、及びカルナウバロウも入手可能である。
【００８７】
一実施形態において、非水溶性成分はペトロラタムである。Ｈａｗｌｅｙ’ｓ  Ｃｏｎｄｅｎｓｅｄ  Ｃｈｅｍｉｃａｌ  Ｄｉｃｔｉｏｎａｒｙ、第１３版、Ｊｏｈｎ  Ｗｉｌｅｙ  ＆  Ｓｏｎｓ，１９９７によれば、ペトロラタムとは、「パラフィンを主成分とする石油留分の蒸溜によって誘導される炭化水素の混合物」であり、米国薬局方２００５年度版によれば、ペトロラタムとは、「石油から得られる半固体状の炭化水素の精製混合物」である。ペトロラタムは「天然石油」とも呼ばれる。ペトロラタムは、米国薬局方２００５年度版によれば３８℃〜６０℃、Ｔｈｅ  Ｍｅｒｃｋ  Ｉｎｄｅｘ、第１０版（１９８３）によれば３８℃〜５４℃の融点範囲を有するとされている。ペトロラタムは、ソンボーン社（Sonneborn Inc.）の製品カタログによれば、ＡＳＴＭ  Ｄ−９３７によって測定した「円錐体貫通値」が１８０〜約２４５の範囲であるような広範なグレードのものが入手可能である。
【００８８】
一実施形態において、非水溶性成分は、約６０℃よりも高い融点を有する。特定の実施形態において、非水溶性熱可塑性成分は、約３５℃、４０℃、４５℃、５０℃、５５℃、６０℃、６５℃、７０℃、７５℃、８０℃、８５℃、９０℃、９５℃、１００℃〜約１１０℃、１２０℃、１５０℃、１７５℃、２００℃、及び／又はこれらの任意の組み合わせの融点を有し、範囲、開始点及び／又は終了点を形成する。別の実施形態において、組成物は、組成物の０重量％又は０．０００１重量％未満、０．００１重量％未満、０．０１重量％未満又は０．１重量％未満の、約７５℃を超える融点を有する非水溶性熱可塑性成分を含む。
【００８９】
一実施形態において、非水溶性成分はパラフィンワックスを含む。本明細書に援用するところの「Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ」（第５版、第２６巻、２１６頁）では、パラフィンワックスは、引火点（閉鎖カップ）＝２０４℃、９８．９℃における粘度＝４．２〜７．４、融点範囲＝４６℃〜６８℃、９８．９℃における屈折率＝１．４３０〜１．４３３、平均分子量＝３５０〜４２０、分子１個当たりの炭素原子数＝２０〜２６、固形ワックスの展性／結晶性、脆弱性〜結晶性など、典型的な特性を有することを記述している。一実施形態では、非水溶性成分はこれらの特定の性質を有する。
【００９０】
別の実施形態において、非水溶性成分は微結晶性ワックスである。一実施形態において、微結晶ワックスは、精製され、かつ／又は実質的に純粋である。更なる実施形態において、ペトロラタムは微結晶性ワックスを与えない。本明細書に援用するところの「Ｅｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ」（第２版、第１７巻、７８８頁）では、微結晶性ワックスの分子量は４５０〜８００の範囲であると述べている。本明細書に援用するところの「Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ」（第５版、第２６巻、２１６頁）では、微結晶性ワックスは以下の典型的な性質を有するとしている。すなわち、引火点（閉鎖カップ）＝２６０℃、９８．９℃における粘度＝１０．２〜２５ｍｍ２／ｓ、融点範囲＝６０℃〜９３℃、９８．９℃における屈折率＝１．４３５〜１．４４５、平均分子量＝６００〜８００、分子１個当たりの炭素原子数＝３０〜７５、固体ワックスの展性／結晶性＝展性／可塑性〜靱性／脆性であり、一実施形態では、粘度指数改良剤はこれらの特定の性質を有している。
【００９１】
１３Ｃ−ＮＭＲを用いて測定したとき、アルキルの総分岐率は微結晶性ワックスでは１２％、ペトロラタムでは約４３％であった。
【００９２】
別の実施形態において、微結晶性ワックスは、約５０℃〜約１００℃の範囲の融点を有する。更なる実施形態において、微結晶性ワックスは、約５０℃、５５℃、６０℃、６５℃、約７０℃〜７０℃、７５℃、８０℃、８５℃、９０℃、９５℃、１００℃又はこれらの任意の組み合わせの範囲の融点を有する。一実施形態において、微結晶性ワックスは、約７５℃〜約８５℃の範囲の融点を有する。
【００９３】
別の実施形態において、微結晶性ワックスは、クロンプトン、ソンボーン社（Crompton, Sonneborn）（ウィトコ）によって製造され、Ｍｕｌｔｉｗａｘ（登録商標）Ｗ−８３５の商品名にて呼称、販売されるものである。このワックスは、融点が約７３．９℃〜約７９．４℃の範囲であり（ＡＳＴＭ  Ｄ−１２７によって測定）、２５℃における貫通性が約６０〜約８０であり（ＡＳＴＭ  Ｄ−１３２１によって測定）、９８．９℃における動粘度が約７５〜約９０セイボルトユニバーサル秒であり（ＡＳＴＭ  Ｄ−２１６１によって測定）、ＣＯＣ（クリーブランド式開放カップ）引火点が少なくとも約２４６℃であり（ＡＳＴＭ  Ｄ−９２によって測定）、凝結点が約６８℃〜約７７℃である（ＡＳＴＭ  Ｄ−９３８によって測定）。
【００９４】
別の実施形態において、微結晶性ワックスは、クロンプトン、ソンボーン社（Crompton, Sonneborn）（ウィトコ）によって製造され、Ｍｕｌｔｉｗａｘ（登録商標）１８０Ｗの商品名にて呼称、販売されるものである。このワックスは、融点が約７９℃〜約８７℃の範囲であり（ＡＳＴＭ  Ｄ−１２７によって測定）、２５℃における貫通性が約１５〜約２２であり（ＡＳＴＭ  Ｄ−１３２１によって測定）、９８．９℃における動粘度が少なくとも約７５セイボルトユニバーサル秒であり（ＡＳＴＭ  Ｄ−２１６１によって測定）、ＣＯＣ（クリーブランド式開放カップ）引火点が少なくとも約２７７℃であり（ＡＳＴＭ  Ｄ−９２によって測定）、凝結点が約７５℃〜約８２℃である（ＡＳＴＭ  Ｄ−９３８によって測定）。
【００９５】
別の実施形態において、微結晶性ワックスは、クロンプトン、ソンボーン社（Crompton, Sonneborn）（ウィトコ）によって製造され、Ｍｕｌｔｉｗａｘ（登録商標）Ｗ４４５の商品名にて呼称、販売されるものである。このワックスは、融点が約７７℃〜約８２℃の範囲であり（ＡＳＴＭ  Ｄ−１２７によって測定）、２５℃における貫通性が約２５〜約３５であり（ＡＳＴＭ  Ｄ−１３２１によって測定）、９８．９℃における動粘度が約７５〜約９０セイボルトユニバーサル秒であり（ＡＳＴＭ  Ｄ−２１６１によって測定）、ＣＯＣ（クリーブランド式開放カップ）引火点が少なくとも約２７７℃であり（ＡＳＴＭ  Ｄ−９２によって測定）、凝結点が約７２℃〜約７７℃である（ＡＳＴＭ  Ｄ−９３８によって測定）。
【００９６】
一実施形態において、非水溶性成分は、微結晶性ワックスを含み、約２％〜約３０％の量で存在し、別の実施形態では、約５％〜約１０％の量で存在する。
【００９７】
微結晶性ワックス及びパラフィンワックスはいずれも石油ワックスであるが、これらの間には特定の相違点がある。微結晶性ワックスは、石油精製プロセスからの特定の留分を脱油することによって製造される、固体の飽和脂肪族炭化水素の精製混合物である。大部分非分枝アルカンを含有するよく知られたパラフィンワックスと異なり、微結晶性ワックスはイソパラフィン系（分枝）炭化水素及びナフテン系炭化水素を高い割合で含有している。微結晶性ワックスは、パラフィンワックスの大きな結晶に対して、その微細な結晶によって特徴付けられる。微結晶性ワックスは、高分子量の飽和脂肪族炭化水素からなる。微結晶性ワックスは一般的に、パラフィンワックスと比較してより色が濃く、より粘稠、高密度、高粘着性、かつより高弾性であり、より高い分子量及び融点を有している。微結晶性ワックスの弾性及び粘着特性は、微結晶性ワックスが含む非直鎖成分と関係している。一般的な微結晶性ワックスの結晶構造は、微小かつ薄いものであり、パラフィンワックスと比較して微結晶性ワックスの可撓性をより高いものとしている。
【００９８】
「Ｅｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ」（第１７巻、７８８頁、１９８９  Ｊｏｈｎ  Ｗｉｌｅｙ  ＆  Ｓｏｎｓ）によれば、パラフィンワックスの分子量は約２８０〜５６０（Ｃ２０〜Ｃ４０）の範囲であり、微結晶性ワックスの分子量は４５０〜８００（Ｃ３５〜Ｃ６０）の範囲である。パラフィンワックス中のｎ−アルカンの量は、通常７５％を上回り、１００％である場合もあるが、微結晶性ワックスは、主としてイソパラフィン系及びナフテン系の飽和炭化水素と、いくらかのｎ−アルカンとから構成される。
【００９９】
Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ，Ｊｏｈｎ  Ｗｉｌｅｙ  ＆  Ｓｏｎｓ，２００５によれば、パラフィンワックスの数平均分子量は３５０〜４２０、分子当たりの炭素数は２０〜３６個であり、微結晶性ワックスの数平均分子量は６００〜８００、分子当たりの炭素数は３０〜７５個である。パラフィンワックスは巨大結晶性かつ脆性であり、４０〜９０％の直鎖アルカンと、残りのＣ１８〜Ｃ３６イソアルカン及びシクロアルカンとから構成される。パラフィンワックスは、主として直鎖アルカンからなる石油ワックスである。微結晶性ワックスは、直鎖アルカンに加えて相当な割合の分枝状及び環状飽和炭化水素を含む石油ワックスである。ワックスの屈折率及びＡＳＴＭ  Ｄ−９３８によって測定されるその凝固点に基づいた分類体系が開発されている。パラフィンワックスの９８．９℃における屈折率は１．４３０〜１．４３３であり、微結晶性ワックスの９８．９℃における屈折率は１．４３５〜１．４４５である。パラフィンワックスは結晶に砕けやすいが、微結晶性ワックスは展性／可塑性〜靱性／脆性である。パラフィンワックスが油に対する親和性がほとんどないのに対して、微結晶性ワックスは油に対する親和性が高い。パラフィンワックスと異なり、油は微結晶性ワックスの結晶格子内にしっかりと保持され、表面に移動することはない。Ｈａｗｌｅｙ’ｓ  Ｃｏｎｄｅｎｓｅｄ  Ｃｈｅｍｉｃａｌ  Ｄｉｃｔｉｏｎａｒｙ  第１３版、Ｊｏｈｎ  Ｗｉｌｅｙ  ＆  Ｓｏｎｓ，１９９７によれば、パラフィンワックスは、約４７〜６５℃の融点を有し、Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ，Ｊｏｈｎ  Ｗｏｌｅｙ  ＆  Ｓｏｎｓ，２００５によれば４６〜６８℃の融点を有するとされている。Ｈａｗｌｅｙ’ｓ  Ｃｏｎｄｅｎｓｅｄ  Ｃｈｅｍｉｃａｌ  Ｄｉｃｔｉｏｎａｒｙ第１３版、Ｊｏｈｎ  Ｗｉｌｅｙ  ＆  Ｓｏｎｓによれば、微結晶性ワックスは、約６３〜８８℃の融点を有し、Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ、Ｊｏｈｎ  Ｗｏｌｅｙ  ＆  Ｓｏｎｓ、２００５によれば、６０〜９３℃の融点を有するとされている。
【０１００】
各種の添加剤
可塑剤
本開示の組成物はまた、所望により、安全かつ有効な量の１つ又は複数の毒物学的に許容可能な可塑剤を含む。様々な実施形態において、可塑剤の濃度範囲は、約０．０１％〜約１０％である。別の実施形態において、可塑剤は非水溶性である。
【０１０１】
特定の実施形態では、義歯接着剤組成物が熱可塑的に押し出されたとき、可塑剤の作用の結果として、硬化及び固定することはない。別の実施形態では、可塑剤は非水溶性成分又は義歯接着剤組成物を凝固させない。別の実施形態において、非水溶性熱可塑性成分は、硬化及び固定しない。
【０１０２】
特定の実施形態において、義歯接着剤組成物は、組成物の０重量％、又は０．０００１重量％未満、０．００１重量％未満、０．０１重量％未満、又は０．１重量％未満の可塑剤を含んでよい。
【０１０３】
本発明で使用してよい可塑剤として、ポリエチルメタクリレート、トリアセチン、フタル酸及びその誘導体、グリセロールトリアセテート、クエン酸及びその誘導体、リン酸及びその誘導体、グリコール及びその誘導体、パラフィンワックス、脂肪酸のペンタエリスリトールエステル、ステアリン酸及びその誘導体、一ステアリン酸グリセロール、ポリエチレングリコール、ブチルフタリルブチルグリコラート、ジメチルフタレート、ジブチルフタレート、トリアセチン、トリエチルシトレート、アセチルトリエチルシトレート、アセチルトリブチルシトレート、リン酸トリフェニル、ジエチレングリコール、カプリル酸トリグリセリド、カプリン酸トリグリセリド、プロピレングリコールジカプリレート／カプレート、ポリエチレン又はグリセリンの１つ又は複数が挙げられるが、これらに限定されない。
【０１０４】
治療活性物質
義歯接着剤組成物はまた、１つ又は複数の治療活性物質を含んでもよい治療活性物質は、約０．０１〜約１０％の濃度で存在してよい。治療活性物質として、例えば、ヨウ素、トリクロサン、過酸化物、スルホンアミド、ビスビグアニド、又はフェノール系化合物等の抗菌剤、テトラサイクリン、ネオマイシン、カナマイシン、メトロニダゾール、塩化セチルピリジニウム、臭化ドミフェン、又はクリンダマイシン等の抗生物質、アスピリン、アセトアミノフェン、ナプロキセン及びその塩、イブプロフェン、ケトロラク、フルルビプロフェン、インドメタシン、オイゲノール、又はヒドロコルチゾン等の抗炎症剤、硝酸カリウム、塩化ストロンチウム、又はフッ化ナトリウム等の歯科用脱感作剤、フッ化ナトリウム、フッ化第一スズ、ＭＦＰ（モノフルオロリン酸塩）等のフッ化物、リドカイン又はベンゾカイン等の麻酔剤、過酸化物等の漂白剤、カンジダ・アルビカンスの治療用のものなどの抗カビ剤、インスリン、ステロイド、ハーブ及びその他の植物由来の治療薬、並びに重曹が挙げられる。他の好適な治療活性物質は、Ｐｈｙｓｉｃｉａｎｓ’Ｄｅｓｋ  Ｒｅｆｅｒｅｎｃｅ第６２版、２００８及びＰｈｙｓｉｃｉａｎｓ’Ｄｅｓｋ  Ｒｅｆｅｒｅｎｃｅ  ｆｏｒ  ｎｏｎ−ｐｒｅｓｃｒｉｐｔｉｏｎ  ｄｒｕｇｓ、ｄｉｅｔａｒｙ  ｓｕｐｐｌｅｍｅｎｔｓ，ａｎｄ  ｈｅｒｂｓ，第２９版（一般用医薬品、栄養補助食品及びハーブに関する部分は、本明細書に参照によって援用される）で述べられている。
【０１０５】
特定の実施形態において、活性剤は、結石予防剤、フッ化物イオン源、スズイオン源、ホワイトニング剤、抗菌剤、抗プラーク剤、防汚染剤、抗沈殿剤、抗歯肉炎剤、抗歯石剤、抗歯周炎剤、抗刺激剤、虫歯予防剤、抗炎症剤、栄養素、酸化防止剤、抗ウイルス剤、抗真菌剤、鎮痛剤、麻酔薬、Ｈ−２拮抗剤、及びこれらの組み合わせからなる群から選択される。
【０１０６】
風味、芳香、及び知覚活性物質
本発明の組成物はまた、風味、芳香、及び／又は知覚効果を提供する１つ以上の成分（例えば、暖気剤又は涼気剤）を含んでもよい。好適な成分として、例えば、メントール、冬緑油、ペパーミント油、スペアミント油、リーフアルコール、クローブ芽油、アネトール、サリチル酸メチル、ユーカリプトール、カッシア、１〜８メンチルアセテート、セージ、オイゲノール、パセリ油、オキサノン、α−イリソン、マジョラム、レモン、オレンジ、プロペニルグエトール、シナモン、バニリン、チモール、リナロール、シンナムアルデヒドグリセロールアセタール、それらの誘導体、及びこれらの組み合わせが挙げられる。一実施形態において、活性物質は、ショウノウ、ユーカリ油、及びベンズアルデヒド等のアルデヒド誘導体、又はこれらの組み合わせ等の香料である。
【０１０７】
これらの薬剤は、組成物の約０．０１重量％〜ら約４０重量％の濃度で存在してよく、別の実施形態では、約０．０５重量％〜約５重量％、別の実施形態では、約０．１重量％〜約２重量％の濃度で存在してもよい。
【０１０８】
その他の各種添加剤
他の好適な成分には、着色剤及び防腐剤（例えば、メチル及びプロピルパラベン）が挙げられる。特定の実施形態において、着色剤及び防腐剤は、組成物の約０．０１〜約２０重量％、約０．２〜約１０重量％、約１〜約５重量％の濃度で存在してよく、特定の実施形態においては、約０．０１重量％、０．２、１、２、５〜約１、５、１０、２０重量％又はこれらの任意の組み合わせの濃度で存在してもよい。更に、組成物は、１つ又は複数の溶剤も含んでよい。これらの任意の溶剤は、非水溶性成分と混和させてよく、かつ／又は、その場で消散させることもできる。特定の実施形態において、これらの溶媒は、蒸発、溶解、分散、バイオ吸収、又は任意の他の好適な手段によってその場で消散させてもよい。別の実施形態では、義歯接着剤組成物が物品であるとき、これらの溶剤は、義歯接着物品を残して、その場で消散させてもよい。一実施形態では、溶媒として、シリコーン、炭化水素、イソドデカン、イソヘキサデカン、イソエイコサン、ポリイソブテン、又はこれらの組み合わせが挙げられる。
【０１０９】
義歯接着剤組成物
義歯接着剤組成物は、多くの異なる形態を取ることができる。例えば、組成物は、エマルション、分散剤、スラリー、ゲル、クリーム、ペースト、又はこれらの組み合わせであってよい。一実施形態において、義歯接着剤組成物は、ゲル、クリーム、又はペーストの形態である。別の実施形態において、義歯接着剤組成物は、例えばチューブ、注射器、及び／又はポンプ等の容器のノズルから、義歯表面又は口腔表面に直接押し出すことができる。
【０１１０】
義歯接着剤組成物はまた多くの特性を有し、例えば、組成物は生体内分解性、非水性、又はこれらの組み合わせであってよい。
【０１１１】
特定の実施形態において、本組成物は、組成物の０重量％、又は０．０００１重量％未満、０．００１重量％未満、０．０１重量％未満、又は０．１重量％未満の、４個以上のリン原子を含むリン酸亜鉛分子、ポリリン酸、そのアルカリ塩及びこれらの混合物、ヘキサメタポリリン酸、そのアルカリ塩及びこれらの混合物、又は４個以上のリン原子を含むヘキサメタポリリン酸、これらのアルカリ塩及びこれらの混合物の少なくとも１つを含む。
【０１１２】
義歯接着剤組成物及びその成分は、本明細書に開示している要素及び特性の任意の組み合わせを有してもよい。
【０１１３】
製造方法
本発明の組成物は、米国特許出願第１２／９３９，３９９号及び同第１３／０４３，６４９号、並びに米国特許第３，００３，９８８号、同第４，５６９，９５５号、同第５，０７３，６０４号、同第５，８７２，１６１号、同第５，８３０，９３３号、同第６，０２５，４１１号、同第６，１１０，９８９号、同第６，２３９，１９１号、同第５，５２５，６５２号、同第５，７５３，７２３号及び／又は同第５，３０４，６１６号に記載されているものを含む、当業者に周知のプロセスを用いて調製することができる。
【０１１４】
一般に、義歯接着剤成分と凝集力向上成分とを共にブレンドし、義歯接着剤の粉末形態を提供する。一般に、義歯接着剤成分と凝集力向上成分とを、鉱油、ペトロラタム及び／又は微結晶性ワックスなどの非水溶性担体と共に加熱しながらブレンドし、クリーム形態の義歯接着剤を提供する。一般に、義歯接着剤成分と凝集力向上成分とを、微結晶性ワックスなどの非水溶性担体と共に加熱しながらブレンドし、押し出し、形状に切断して、予備成形物品形態の義歯接着剤を提供する。
【０１１５】
調製可能な本発明の組成物の例を以下に示す。
【０１１６】
チャート１（試料Ａ〜Ｋ）に示す義歯接着剤組成物は、以下の成分を共にブレンドすることによって製造することができる。各成分量は、組成物の重量パーセントで示す。具体的には、チャート１（Ａ〜Ｋ）に示す義歯接着剤試料はそれぞれ、以下のとおり調製することができる。最初に、ウォールスクレーパブレード（Ｈａａｇｅｎ  ａｎｄ  Ｒｉｎａｕ社のＵｎｉｍｉｘ）及び温水ジャケットを備えたミキサーを水槽及び真空ポンプに接続する。温水ジャケットの水槽を約６５℃に設定する。鉱油、ペトロラタム、及び着色剤をミキサー容器に加える。撹拌機を約３０ＲＰＭにし、組成物の温度が約６５℃に達するまで混合する。更に約１０分間、継続して混合する。ＡＶＥ／ＭＡ塩、カルボキシメチルセルロース、リン酸二ナトリウム（２００メッシュのふるいにかける）及びシリカを、漏斗を介して約３０〜５０ＲＰＭで、ベントを開放した状態でミキサーに添加する。ベントを閉め、混合を止める。粉末の固まりを擦り落とす。約７０ＲＰＭで混合を再開し、組成物が約６５℃に達するまで混合を継続する。約６０．９６ｃｍ（２４インチ）のＨｇを引いて、真空を作り、真空下で更に約２０分間混合する。混合を止め、ポンプを停止し、ベントをゆっくり開き、真空を解除し、蓋を開ける。試料を、箔チューブなどの好適な容器に充填する。各成分量は、組成物の重量パーセントで示す。
【０１１７】
【表１】
0005864765.tif 000003
１  Ｐｅｎｒｅｃｏ社より入手可能なＤＲＡＫＥＯＬ  ３５又はＳｏｎｎｅｂｏｒｎ社より入手可能なＫＡＹＤＯＬ
２  Ｐｅｎｒｅｃｏ社より入手可能なＳＮＯＷ  ＷＨＩＴＥ
３  ＣＰ  Ｋｅｌｃｏ社より入手可能なＣＥＫＯＬ  ３０，０００Ｐ
４  Ｅｖｏｎｉｋ  Ｄｅｇｕｓｓａ社より入手可能なＡＥＲＯＳＩＬ  ２００
５  Ｃｏｌｏｒｃｏｎ社より入手可能なＯＰＡＴＩＮＴ  ＲＥＤ  ＯＤ  １６４６
６  リン酸二ナトリウム、無水物、ＵＳＰ［製品７７７１−０６、ＣＡＳ  ７５５８−７９−４］
Ｍａｌｌｉｎｃｋｒｏｄｔ／Ｍａｃｒｏｎ／Ａｖａｎｔｏｒ／Ｊ．Ｔ．Ｂａｋｅｒより入手可能［リン原子１個を含む］
【０１１８】
チャート２〜４の試料Ａ〜Ｚは、以下のとおり製造することができる。最初に、ウォールスクレーパブレード（Ｈａａｇｅｎ  ａｎｄ  Ｒｉｎａｕ社のＵｎｉｍｉｘ）及び温水ジャケットを備えたミキサーを水槽及び真空ポンプに接続する。温水ジャケットの水槽を約９５℃に設定する。鉱油、着色剤、及び微結晶性ワックスをミキサー容器に添加する。約１０分間待機し、微結晶性ワックスの軟化後、攪拌機を約３０ＲＰＭにし、組成物の温度が約９０℃に達するまで混合する。カルボキシメチルセルロースを、漏斗を介して約３０〜５０ＲＰＭで、ベントを開放した状態でミキサーに添加し、組成物の温度が約９０℃に戻るまで継続して混合する。ベントを閉め、混合を止める。粉末の固まりを擦り落とす。水槽温度を約６０℃に設定する。約７０ＲＰＭで混合を再開する。組成物の温度が約６５℃に達したら、水槽温度を約６５℃に設定する。混合を停止し、ＡＶＥ／ＭＡ塩、リン酸二ナトリウム（２００メッシュのふるいにかける）及びシリカを、漏斗を介して約３０〜５０ＲＰＭで、ベントを開放した状態でミキサーに添加する。約７０ＲＰＭで継続して混合する。組成物の温度が約６５℃に戻ったら、ベントを閉じ、約６０．９６ｃｍ（２４インチ）Ｈｇ引いて真空にする。真空下で更に約２０分間継続して混合する。混合を止め、ポンプを停止し、ベントをゆっくり開き、真空を解除し、蓋を開ける。組成物を、箔チューブなどの好適な容器に充填する。
【０１１９】
【表２】
0005864765.tif 000004
１  Ｐｅｎｒｅｃｏ社より入手可能なＤＲＡＫＥＯＬ  ５
２  Ｓｏｎｎｅｂｏｒｎ社より入手可能なＭＵＬＴＩＷＡＸ  Ｗ−８３５
３  ＣＰ  Ｋｅｌｃｏ社より入手可能なＣＥＫＯＬ  ３０，０００Ｐ
４  Ｅｖｏｎｉｋ  Ｄｅｇｕｓｓａ社より入手可能なＡＥＲＯＳＩＬ  ２００
５  リン酸二ナトリウム、無水物、ＵＳＰ［製品７７７１−０６、ＣＡＳ  ７５５８−７９−４］
Ｍａｌｌｉｎｃｋｒｏｄｔ／Ｍａｃｒｏｎ／Ａｖａｎｔｏｒ／Ｊ．Ｔ．Ｂａｋｅｒより入手可能［リン原子１個を含む］
【０１２０】
【表３】
0005864765.tif 000005
１  Ｐｅｎｒｅｃｏ社より入手可能なＤＲＡＫＥＯＬ  ５
２  Ｓｏｎｎｅｂｏｒｎ社より入手可能なＭＵＬＴＩＷＡＸ  Ｗ−８３５
３  ＣＰ  Ｋｅｌｃｏ社より入手可能なＣＥＫＯＬ  ３０，０００Ｐ
４  Ｅｖｏｎｉｋ  Ｄｅｇｕｓｓａ社より入手可能なＡＥＲＯＳＩＬ  ２００
５  リン酸二ナトリウム、無水物、ＵＳＰ［製品７７７１−０６、ＣＡＳ  ７５５８−７９−４］
Ｍａｌｌｉｎｃｋｒｏｄｔ／Ｍａｃｒｏｎ／Ａｖａｎｔｏｒ／Ｊ．Ｔ．Ｂａｋｅｒより入手可能［リン原子１個を含む］
【０１２１】
【表４】
0005864765.tif 000006
１  Ｐｅｎｒｅｃｏ社より入手可能なＤＲＡＫＥＯＬ  ５
２  Ｓｏｎｎｅｂｏｒｎ社より入手可能なＭＵＬＴＩＷＡＸ  Ｗ−８３５
３  ＣＰ  Ｋｅｌｃｏ社より入手可能なＣＥＫＯＬ  ３０，０００Ｐ
４  Ｅｖｏｎｉｋ  Ｄｅｇｕｓｓａ社より入手可能なＡＥＲＯＳＩＬ  ２００
５  リン酸ニナトリウム、無水物、ＵＳＰ［製品７７７１−０６、ＣＡＳ  ７５５８−７９−４］
Ｍａｌｌｉｎｃｋｒｏｄｔ／Ｍａｃｒｏｎ／Ａｖａｎｔｏｒ／Ｊ．Ｔ．Ｂａｋｅｒより入手可能［リン原子１個を含む］
【０１２２】
【表５】
0005864765.tif 000007
１  Ｓｏｎｎｅｂｏｒｎより入手可能なＭＵＬＴＩＷＡＸ  Ｗ−８３５
２  ＣＰ  Ｋｅｌｃｏより入手可能なＣＥＫＯＬ  ３０，０００Ｐ
３  リン酸二ナトリウム、無水物、ＵＳＰ［製品７７７１−０６、ＣＡＳ  ７５５８−７９−４］
Ｍａｌｌｉｎｃｋｒｏｄｔ／Ｍａｃｒｏｎ／Ａｖａｎｔｏｒ／Ｊ．Ｔ．Ｂａｋｅｒより入手可能［リン原子１個を含む］
【０１２３】
チャート５の試料Ａ〜Ｋは、下記のとおり製造することができる。上記組成物は、ワックスを溶融し、粉末を添加し、成分を混合し、その混合物を薄いシート上に押し出し、好適な形状に切断することによって製造し、義歯に適用することができる。
【０１２４】
義歯接着剤組成物の追加例
追加例の組成物は、上記の製法の百分率及びチャート１〜５の製造手順により、リン酸二ナトリウムの全て又は一部をピロリン酸四ナトリウム及び／又はトリポリリン酸ナトリウムと置き換えて、調製することができる。
【０１２５】
上記例の組成物を互いにブレンドし、複合例を提供することもできる。各種成分の濃度も、約０％、５％、１０％、２５％、５０％、７５％、又は更には１００％増減させることができる。また、所望により、鉱油の等級を変更して、Ｃａｌｕｍｅｔ／Ｐｅｎｒｅｃｏより供給されたＤｒａｋｅｏｌ  ５、１０、１３、１５、１９、２１、３４、若しくは３５、又はＳｏｎｎｅｂｏｒｎ／Ｗｉｔｃｏなどの他の供給業者から提供された同等の等級のものを含んでもよい。所望により、Ｗ４４５又はＷ１８０など、微結晶ワックスの等級も変更可能である。ＡＶＥ／ＭＡ共重合体塩も変更して、カルシウム、マグネシウム、ナトリウム、亜鉛、ストロンチウム、鉄、又はこれらの混合物からなる共重合体塩を含むことができる。所望により、他の着色剤及び／又は風味を添加又は省略してもよい。所望により、成分を添加する順序及び／又は加熱／冷却する順序を変更してもよい。
【実施例】
【０１２６】
以下の実施例は、本開示の範囲内にある実施形態を更に説明及び実証する。これらの実施例は、あくまで説明を目的として与えられるものであって、本発明を限定するものとして解釈されるべきではない。これらの実施形態には、本発明の趣旨及び範囲を逸脱することなく多くの変更が可能である。
【０１２７】
（実施例１）
表１に示す以下の義歯接着剤試料（Ａ〜Ｅ）はそれぞれ、本開示による凝集力向上効果を示すために調製した。具体的には、表１に示す以下の義歯接着剤試料（Ａ〜Ｅ）は、リン酸二ナトリウム、ピロリン酸四ナトリウム、及びトリポリリン酸ナトリウムの凝集力向上効果を示すために調製した。試料は、以下の方法を使用して調製され、「Ｃａ（７０）／Ｎａ（１０）ＭＶＥ／ＭＡ塩（ＡＮ１６９から製造）」は、以下のプロセスを用いて製造された、すなわち、水１８９０．８４グラムを秤量して、４リットルガラス反応容器に入れ、約１５％を残して、容器の両側面を洗い流す。実験室用攪拌器で混合しながら、７６．０９グラムのＭＶＥ／ＭＡ  Ｇａｎｔｒｅｚ  ＡＮ１６９を添加し、次いで、２５．２８グラムのＣａ（ＯＨ）２、次いで、７．８０グラムのＮａ（ＯＨ）５０％溶液を添加する。継続して混合を行いながら、８８．５℃に設定した加熱マントルで混合物を加熱する。約８８．５℃で約２時間反応させた後、混合を止めて、浅いステンレス鋼トレイに反応液を注ぐ。７０℃に設定した対流式オーブンにトレイを置き、約２１時間、溶液を乾燥させる。トレイを引き出して、乾燥させた塩の薄片を取り除く。８０マイクロメートルのふるいを使用して、Ｆｒｉｔｓｃｈミル内の薄片を製粉する。この粉末が「Ｃａ（７０）／Ｎａ（１０）ＭＶＥ／ＭＡ塩（ＡＮ１６９から製造）」である。表１の試料Ｂ、Ｃ、Ｄ及びＥを製造するために、まず、リン酸塩を２００メッシュのふるいにかけた。次に、１２５ｍＬガラスジャーで、リン酸塩を「Ｃａ（７０）／Ｎａ（１０）ＭＶＥ／ＭＡ塩（ＡＮ１６９から製造）」に添加した。次に、最低２分間、手動により攪拌し、ジャーを回転させて、これをブレンドした。各成分量は、組成物の重量（グラム）で示す。
【０１２８】
【表６】
0005864765.tif 000008
１  リン酸二ナトリウム、無水物、ＵＳＰ［製品７７７１−０６、ＣＡＳ  ７５５８−７９−４］
Ｍａｌｌｉｎｃｋｒｏｄｔ／Ｍａｃｒｏｎ／Ａｖａｎｔｏｒ／Ｊ．Ｔ．Ｂａｋｅｒより入手可能［リン原子１個を含む］
２  ピロリン酸四ナトリウム、無水物、ＦＣＣ［製品ＴＳＰＰ、ＣＡＳ  ７７２２−８８−５］Ｐｒａｙｏｎ  Ｉｎｃ社より入手可能［リン原子２個を含む］
３  トリポリリン酸ナトリウム、ＦＣＣ［製品Ｓ１５０８、ＣＡＳ  ７７５８−２９−４］Ｓｐｅｃｔｒｕｍ社より入手可能［リン原子３個を含む］
４  Ｇｌａｓｓ  Ｈヘキサメタリン酸ナトリウム、Ｆｉｎｅｓ  Ｆｏｏｄ  Ｇｒａｄｅ社［ＣＡＳ  ６８９１５−３１−１］
［平均鎖長繰り返し単位１８〜３０］ＩＣＬ  Ｐｅｒｆｏｒｍａｎｃｅ  Ｐｒｏｄｕｃｔｓ社より入手可能［リン原子１８〜３０個を含む］
【０１２９】
以下に示す「凝集力試験」手順を用いて、表１の試料Ａ〜Ｅの凝集力を評価した。この試験手順の結果を以下にまとめる。
【０１３０】
凝集力試験手順
凝集力試験手順は、以下のとおりである。
１．以下に記載する希釈系列を製造するために、一連の７×４ドラムバイアルが必要である。
２．４ドラムガラスバイアルにおいて、凝集力試験対象の粉末を秤量して、以下の表に記載の量にする。
３．蒸留水を事前に秤量して、３ｍＬ注射器に入れ、以下の表に記載の量にする。
【０１３１】
【表７】
0005864765.tif 000009
４．卓上型渦流攪拌機［ＶＷＲ社アナログ渦流攪拌機］にバイアルを配置する。渦流攪拌機を設定番号１０に設定する。
５．渦流攪拌機の電源を入れ、渦形態においてバイアルの内側付近で粉末を回転させるようにバイアルを置く。
６．渦混合しながら、予め秤量した蒸留水を４ドラムバイアルに添加する。添加に約０．５秒超要してはならない。
７．溶液を３０秒間、又はメニスカスが落下しなくなるまで（いずれか早い方）、混合する。
８．バイアルのキャップをバイアル上に確実に締める／閉める。
９．混合物を３０分間均衡にさせる。
１０．バイアルの上下を反対にし、１８〜２４時間、２０℃〜２４℃で放置する。
１１．バイアルの画像を取り、ガラスバイアルの側面での試料流量によって、試料の凝集性を評価する。一般に、凝集性が低い試料ほど、流動が大きくなるため（及びその逆）、これが試料の凝集性の指標である。
【０１３２】
【表８】
0005864765.tif 000010
【０１３３】
表２及び図１に、表１の試料Ａ〜Ｅの凝集力試験手順の結果を示す。表１の試料Ａ〜Ｅのそれぞれについて、１：１、１：２、１：３、１：４、１：６、１：８及び１：１０の希釈度で（凝集力試験手順に記載されているとおり蒸留水を用いて）、合計７個の試料を調製した（図１に示し、更に以下に記述するとおり）。試料の凝集性は、固定した希釈度での流動範囲によって評価した。試料間差が非常に顕著であったため、１：４の希釈度を選択した。この１：４の希釈度では、凝集性が低い試料ほど、流れやすい液体に変化し、流動が大きかったが、凝集性が高い試料ほど、上面からの最小の流動を示した（その代りに、凝集性ゲルの状態で残留していた）。また、試料の凝集性は、凝集性ゲルが流れやすい液体に変化し、完全にバイアルの底面に流動した最も低い希釈度によっても評価され、凝集性が低い試料ほど低い希釈度で変換し、凝集性が高いほど高い希釈度で変化した。表２に示す凝集力試験結果から、水和されたときに、（試料Ｂ、Ｃ及びＤ）は（試料Ａ）より凝集性が高く、これは、試料Ｂ、Ｃ及びＤが、１：４の希釈度において凝集性ゲルとして残留し、上面からの流動性が最小であったためであり、一方、試料Ａは、同じ１：４の希釈度において、完全にバイアルの底面に流動する流れやすい液体に変化し、また、試料Ｂ、Ｃ、及びＤは、希釈度が高いとき（それぞれ１：１０、１：６及び１：６）のみ、完全にバイアルの底面に流動する流れやすい液体に変化した、試料Ａは、希釈度が低いとき（１：３）に変化したことがわかる。このことから、リン酸二ナトリウム（試料Ｂ）、ピロリン酸四ナトリウム（試料Ｃ）、及びトリポリリン酸ナトリウム（試料Ｄ）では、水和されたときに義歯接着剤成分（Ｃａ（７０）／Ｎａ（１０）ＭＶＥ／ＭＡ塩）の凝集力が増加することがわかる。これは更に、リン酸二ナトリウム、ピロリン酸四ナトリウム、及びトリポリリン酸ナトリウムが、凝集力向上成分として機能することがわかる。
【０１３４】
また、上記の結果から、試料Ｅは、水和されたときに、試料Ａと同じ１：４の固定希釈度において、完全にバイアルの底面に流動する流れやすい液体に変化したため、試料Ａの凝集性よりも低く、また、試料Ｅは、試料Ａと同様に、低い希釈度１：３において流れやすい液体に変化したことがわかる。このことから、水和されたとき、繰り返し単位が１８〜３０の平均鎖長を有するポリリン酸ナトリウム（試料Ｅ）では、義歯接着剤組成物（Ｃａ（７０）／Ｎａ（１０）ＭＶＥ／ＭＡ塩）の凝集力が増加しないことがわかる。これは更に、繰り返し単位が１８〜３０の平均鎖長を有するポリリン酸ナトリウムでは、凝集力向上成分として機能しないことがわかる。
【０１３５】
（実施例２）
表３に示す以下の義歯接着剤試料（Ａ〜Ｅ）はそれぞれ、本開示による凝集力向上効果を示すために調製した。試料は以下の方法を用いて調製した−具体的には、表３に示す以下の義歯接着剤試料（Ａ〜Ｅ）は、リン酸ニナトイウムの凝集力向上効果、及びヘキサメタリン酸ナトリウムの凝集力向上効果の欠如を示すために調製した。「Ｃａ（７０）／Ｎａ（１０）ＭＶＥ／ＭＡ塩（ＡＮ１６９から製造）」は、水の存在下において、ＭＶＥ／ＭＡポリマー（ＩＳＰ社の製品番号ＡＮ１６９）をＣａ（ＯＨ）２及びＮａＯＨと反応させて、Ｃａ（７０）／ＮＡ（１０）ＭＶＥ／ＭＡ塩溶液を生成することによって製造した。次に、この溶液をドラム乾燥機で乾燥させ、フィッツミルにより製粉し、最後に空気ジェット製粉を行った。この粉末が、表３の試料Ａ〜Ｄで使用された「Ｃａ（７０）／ＮＡ（１０）ＭＶＥ／ＭＡ塩（ＡＮ１６９から製造）」である。表３の試料Ｂ、Ｃ、Ｄ及びＥを製造するために、まず、リン酸塩を２００メッシュのふるいにかけた。次に、ガラスジャー内で、リン酸塩を「Ｃａ（７０）／Ｎａ（１０）ＭＶＥ／ＭＡ塩（ＡＮ１６９から製造）」に添加した。次に、これを手動により攪拌し、ジャーを回転させてブレンドした。各成分量は、組成物の重量（グラム）で示す。
【０１３６】
【表９】
0005864765.tif 000011
１リン酸二ナトリウム、無水物、ＵＳＰ［製品７７７１−０６、ＣＡＳ  ７５５８−７９−４］
Ｍａｌｌｉｎｃｋｒｏｄｔ／Ｍａｃｒｏｎ／Ａｖａｎｔｏｒ／Ｊ．Ｔ．Ｂａｋｅｒより入手可能［リン原子１個を含む］
２Ｓｐｅｃｔｒｕｍ  Ｃｈｅｍｉｃａｌｓ社の製品番号Ｓ２６０３、ＣＡＳ  １０１２４−５６−８、Ｈ６Ｏ１８Ｐ６Ｎａ６［リン原子６個を含む］
３ＩＣＬ  Ｐｅｒｆｏｒｍａｎｃｅ  Ｐｒｏｄｕｃｔｓ社の製品番号２１８ヘキサリン酸、ＣＡＳ  ６８９１５−３１−１、Ｎａ（ｎ＋２）ＰｎＯ（３ｎ＋１）、平均ｎ＝１３
［平均リン原子１３個を含む］
４Ｐｒａｙｏｎ  Ｉｎｃ社の製品番号４４０−ＦＧ  ＰｒａｙＰｈｏｓ（ＮａＰＯ３）ｎ、１６＜ｎ＜２２［リン原子１７個〜２２個を含む］
【０１３７】
次に、上記実施例１に記載されたとおり、「凝集力試験」手順を用いて、表３の試料Ａ〜Ｅの凝集力を評価した。ヘキサメタリン酸ナトリウム試料を３社の異なる供給業者により評価した。詳細は表３を参照のこと。この試験手順による結果は、以下の表４に示す。
【０１３８】
【表１０】
0005864765.tif 000012
【０１３９】
表４及び図２に、表３の試料Ａ〜Ｅの凝集力試験手順の結果を示す。表３の試料Ａ〜Ｅのそれぞれについて、１：１、１：２、１：３、１：４、１：６、１：８及び１：１０の希釈度で（凝集力試験手順に記載されているとおり蒸留水を用いて）、合計７個の試料を調製した（図２に示し、更に以下に記述するとおり）。試料の凝集性は、固定した希釈度での流動範囲によって評価した。試料間差が非常に顕著であったため、１：４の希釈度を選択した。この１：４の希釈度では、凝集性が低い試料ほど、流れやすい液体に変化し、流動が大きかったが、凝集性が高い試料ほど、上面からの最小の流動を示した（その代りに、凝集性ゲルの状態で残留していた）。試料の凝集性は、凝集性ゲルが流れやすい液体に変化し、完全にバイアルの底面に流動した最も低い希釈度によっても評価され、凝集性が低い試料ほど低い希釈度で変化し、凝集性が高いほど高い希釈度で変化した。また、表４に示す凝集力試験結果から、水和されたときに、（試料Ｂ）は（試料Ａ）より凝集性が高く、これは、試料Ｂが、１：４の希釈度において凝集性ゲルとして残留し、上面からの流動性が最小であったためであり、一方、試料Ａは、同じ１：４の希釈度において、完全にバイアルの底面に流動する流れやすい液体に変化し、また、試料Ｂは、１：８の高い希釈度においてのみ、完全にバイアルの底面に流動する流れやすい液体に変化し、試料Ａは、１：２の低い希釈度において流れやすい液体に変化したことがわかる。このことから、リン酸二ナトリウム（試料Ｂ）では、水和されたとき、義歯接着剤成分（Ｃａ（７０）／Ｎａ（１０）ＭＶＥ／ＭＡ塩）の凝集力が増加することがわかり、更に、リン酸二ナトリウムが凝集力向上成分として機能することがわかる。
【０１４０】
また、上記の結果から、試料Ｃ、Ｄ及びＥの凝集性は、水和されたとき、試料Ａよりも低く、これは、試料Ｃ、Ｄ及びＥが、試料Ａと同じ１：４の固定希釈度において、完全にバイアルの底面に流動する流れやすい液体に変化したためであり、試料Ｃ、Ｄ及びＥは、試料Ａと同様の低い希釈度で流れやすい液体に変換したことがわかる。このことから、リン原子６個（試料Ｃ）、１３個（試料Ｄ）、又は１７個〜２１個（試料Ｅ）を有するヘキサメタリン酸ナトリウムでは、水和されたとき、義歯接着剤成分（Ｃａ（７０）／Ｎａ（１０）ＭＶＥ／ＭＡ塩）の凝集力が増加しないことがわかる。これは更に、リン原子６個、１３個、又は１７個〜２１個を有するヘキサメタリン酸ナトリウムなど、ポリリン酸塩［ポリリン酸アルカリ塩とも呼ばれる］が、凝集力向上成分として機能しないことを示す。
【０１４１】
本明細書に開示した寸法及び値は、記載された正確な数値に厳密に限定されるものと理解されるべきではない。むしろ、特に断らない限り、そのような寸法のそれぞれは、記載された値及びその値の周辺の機能的に同等の範囲の両方を意味するものとする。例えば、「４０ｍｍ」として開示された寸法は、「約４０ｍｍ」を意味することを意図する。
【０１４２】
任意の相互参照又は関連特許若しくは関連出願を包含する本明細書に引用される全ての文献は、明確に除外ないしは別の方法で限定されない限り、その全てを本明細書中に参照により組み込まれる。いずれの文献の引用も、こうした文献が本願で開示又は特許請求される全ての発明に対する先行技術であることを容認するものではなく、また、こうした文献が、単独で、あるいは他の全ての参照文献とのあらゆる組み合わせにおいて、こうした発明のいずれかを参照、教示、示唆又は開示していることを容認するものでもない。更に、本文書において、用語の任意の意味又は定義の範囲が、参考として組み込まれた文書中の同様の用語の任意の意味又は定義と矛盾する場合には、本文書中で用語に割り当てられる意味又は定義に準拠するものとする。
【０１４３】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのような全ての変更及び修正を添付の「特許請求の範囲」で扱うものとする。
【図１】
0005864765.tif 000013
【図２】
0005864765.tif 000014